(57)【要約】【課題】本発明は、光硬化性のシール剤組成物、又はこの光硬化性シール剤組成物を使用したシール層、特にハードディスクドライブをはじめとする電子回路素子や電子部品を内在した電子部品ケースのシール技術に関するものである。【解決手段】（Ａ）主鎖の炭素数が３〜１５であり、分岐鎖を有してもよい脂肪族鎖状炭化水素の両末端に（メタ）アクリロイル基を有する一群の化合物から選ばれる、単独又は複数の２官能（メタ）アクリレート（Ｂ）分岐鎖を有してもよい炭素数６〜２０の鎖状アルキル骨格の片末端に（メタ）アクリロイル基を有する一群の化合物から選ばれる、単独又は複数の単官能アルキル（メタ）アクリレート（Ｃ）スチレン−イソブチレン−スチレンブロック共重合体（Ｄ）光重合開始剤（Ｅ）シリカ粉を含む光硬化性シール剤組成物、およびこの組成物を部材上に塗布し光を照射することにより得られるシール層付き部材である。【選択図】なし【特許請求の範囲】
【請求項１】
（Ａ）主鎖の炭素数が３〜１５であり、分岐鎖を有してもよい脂肪族鎖状炭化水素の両末端に（メタ）アクリロイル基を有する一群の化合物から選ばれる、単独又は複数の２官能（メタ）アクリレート
（Ｂ）分岐鎖を有してもよい炭素数６〜２０の鎖状アルキル骨格の片末端に（メタ）アクリロイル基を有する一群の化合物から選ばれる、単独又は複数の単官能アルキル（メタ）アクリレート
（Ｃ）スチレン−イソブチレンブロック共重合体
（Ｄ）光重合開始剤
（Ｅ）シリカ粉
上記（Ａ）〜（Ｅ）成分を含むことを特徴とする光硬化性シール剤組成物。
【請求項２】
前記（Ａ）成分が０．１〜２０重量％、（Ｂ）成分が４０〜８０重量％、（Ｃ）成分が１０〜５０重量％、（Ｄ）成分が０．１〜１０重量％、（Ｅ）成分が０．１〜３０重量％である請求項１に記載の光硬化性シール剤組成物
【請求項３】
前記（Ｃ）成分が、トリブロック構造のスチレン−イソブチレン−スチレン共重合体である請求項１又は２に記載の光硬化性シール剤組成物
【請求項４】
前記請求項１〜３のいずれかに記載の光硬化性シール剤組成物を塗布し、光を照射することによって硬化させてなるシール層が形成された部材
【発明の詳細な説明】
【技術分野】
【０００１】
本発明は、光硬化性のシール剤組成物、又はこの光硬化性シール剤組成物を使用したシール層、特にハードディスクドライブをはじめとする電子回路素子や電子部品を内在した電子部品ケースのシール技術に関するものである。
【背景技術】
【０００２】
ハードディスクドライブをはじめとする電子回路素子や電子部品を内在した電子部品ケースにおいては塵など侵入を防ぐため封止用のシール材料が使用されている。シール材料としてはゴムのシートを打ち抜いて接着する方法などが採られてきたが、量産性が低くまた設計変更には新規の金型が必要となるため設計の自由度が低いものであった。
【０００３】
また、近年では電子部品の小型化が進み、そのため構成部材の一体化や複合化が必要となっている。加えて信頼性の向上のためより高度な耐透湿性などのシール機能の向上が求められるようになってきている。これらの要求を満たすため、従来からあるゴム製パッキンに替え、部材上でシール剤組成物を硬化させてシール層を形成するという封止方法（ＣＩＰＧ）がとられるようになってきている。
【０００４】
封止方法として一般に、封止する部材間に液状シール剤を狭持したのち、適当な方法でシール剤を硬化させるという方法（ＦＩＰＧ）が知られている。ハードディスクドライブをはじめとする電子機器部材のシールにおいてＦＩＰＧを用いると、シール剤の硬化時に発生する副生物や未反応物ガス等がシールした部材の内部に滞留し、これが電子回路素子や電子部品に悪影響を及ぼすことがある。そのため、電子機器部材のシールにおいてはＦＩＰＧよりもＣＩＰＧの方が作業性、信頼性の点から好ましい。また、シール剤の硬化方法としては、熱や光などのエネルギーを付与する方法が知られているが、電子回路素子や電子部品等に及ぼす影響が少なく、生産性に優れ、かつ硬化時にシール剤が形状を保持しやすい方法として光硬化が好ましい。
【０００５】
従来よりある光硬化性シール剤組成物として、不飽和ポリエステル樹脂やエポキシ（メタ）アクリレート、ウレタン（メタ）アクリレートなどのアクリル系樹脂に光重合開始剤を添加したものや、エポキシ樹脂に光重合開始剤を添加したものが用いられている。特にウレタン（メタ）アクリレートを使用したものは硬化物に柔軟性を付与しやすいため、光硬化性シール剤組成物として使用することが提案されている（特許文献１）。ウレタン（メタ）アクリレートを使用した光硬化性シール剤組成物は、量産性、設計の自由度、硬化物の伸び率などに優れており、防塵を目的とするシール材料としては優れたものである。一方で、耐透湿性は十分に高いものではなく、電子部品ケースにおいて優れた耐湿シール機能を実現することができなかった。
【０００６】
耐透湿性の高い光硬化性シール剤組成物としては、メタクリロイル変性液状ポリイソプレンおよびアクリル酸エステルモノマーなどを使用した組成物が提案されている（特許文献２）。しかしながらこの光硬化性シール剤組成物は、可撓性付与成分であるブロック共重合体を使用しておらず、またメタクリロイル変性液状ポリイソプレンは末端２官能性でないため、硬化物は熱が加わる環境において硬くなる傾向がある。そのため衝撃や温度サイクルによる部材の動きに追従できなくなり、信頼性の高いシール機能を実現することができなかった。
【０００７】
また、耐透湿性に優れた光硬化性シール剤組成物として、イソブチレンブロックとそれ以外のブロックの共重合体を主成分とするシール材用組成物（特許文献３）、ガスケット材料（特許文献４）などが提案されている。これらはシール層を形成するために、ロールや押出機、射出成形機などにより成形したのち、適用部材に貼り付けるという工程が必要であり、量産性および設計の自由度の点から問題があった。
【０００８】
さらに、スチレン−イソブチレン−スチレンブロック共重合体と炭素数１８〜２５の鎖状脂肪族単官能（メタ）アクリレート等を使用した光硬化性シール剤組成物も提案されている（特許文献５）。しかしながら、（メタ）アクリレートが単官能のみで、かつその鎖状脂肪族部分の炭素鎖が斯くのごとく長くなると、硬化したときに緻密なネットワークが形成されにくく、弾性的要素を向上させることができない。その結果、部材上でシール剤組成物を硬化させてシール層を形成するという用途（ＣＩＰＧ）には使用できなかった。
【特許文献１】特開２００５−１３９４６１号公報
【特許文献２】特開２００５−６０４６５号公報
【特許文献３】特開平５−２９５０５３号公報
【特許文献４】特開平１１−３２３０６９号公報
【特許文献５】特開２００５−１５４５２８号公報
【発明の開示】
【発明が解決しようとする課題】
【０００９】
本発明の目的は、前述の課題を解決し、すなわち、耐透湿性が高く、部材上にシール剤組成物を塗布し光照射することによりＣＩＰＧシール層を形成できるため量産性および設計の自由度に優れ、シール層は部材の動きに追従できるため信頼性が高い光硬化性シール剤組成物およびシール層付き部材を提供することである。
【課題を解決するための手段】
【００１０】
本発明者は、前述の課題を解決すべく鋭意検討した結果、以下の組成を持つ光硬化性シール剤組成物およびこの組成物を部材上に塗布、硬化させることによって得た、シール層付き部材によってこれを実現できることを見いだした。すなわち、
（Ａ）主鎖の炭素数が３〜１５であり、分岐鎖を有してもよい脂肪族鎖状炭化水素の両末端に（メタ）アクリロイル基を有する一群の化合物から選ばれる、単独又は複数の２官能（メタ）アクリレート
（Ｂ）分岐鎖を有してもよい炭素数６〜２０の鎖状アルキル骨格の片末端に（メタ）アクリロイル基を有する一群の化合物から選ばれる、単独又は複数の単官能アルキル（メタ）アクリレート
（Ｃ）スチレン−イソブチレン−スチレンブロック共重合体
（Ｄ）光重合開始剤
（Ｅ）シリカ粉
を含む光硬化性シール剤組成物、およびこの組成物を部材上に塗布し光を照射することにより得られるシール層付き部材である。
【発明の効果】
【００１１】
本発明の光硬化性シール剤組成物は、ハードディスクドライブをはじめとする電子回路素子や電子部品を内在した電子部品ケース等のシールにおいて、部材上でシール剤組成物を硬化させてシール層を形成するという封止方法をとることにより量産性および設計の自由度が高く、また優れた弾性的要素を有することから部材の動きに対する追従性が良好で、特にＣＩＰＧ用途に適しており、そのため発生するアウトガスの問題も解決することができ、さらに耐透湿性に優れたシール層を形成することが可能である。
【発明を実施するための最良の形態】
【００１２】
以下、本発明の光硬化性シール剤組成物を詳細に説明する。本発明の光硬化性シール剤組成物は、（Ａ）２官能（メタ）アクリレート及び（Ｂ）単官能アルキル（メタ）アクリレートが、光と反応しラジカルを発生する（Ｄ）光重合開始剤により重合する反応を基本とする。
【００１３】
本発明（Ａ）成分の２官能（メタ）アクリレートは、光硬化性シール剤組成物の接着強度および耐熱性を高める目的で使用される。なお、２官能とは反応に寄与する（メタ）アクリロイル基を分子中に２個有する化合物のことである。
【００１４】
ここで本発明の（Ａ）成分について説明する。（Ａ）成分の２官能（メタ）アクリレートは、主鎖の炭素数が３〜１５の脂肪族鎖状炭化水素であれば特に限定されず、分岐鎖を有してもよい骨格を持つ２官能（メタ）アクリレートである。ここで、２官能（メタ）アクリレートを（メタ）アクリル酸と２価アルコールのエステル化物と考えたとき、その２価アルコールは主鎖骨格が炭素数が３〜１５である直鎖状の飽和あるいは不飽和な脂肪族炭化水素であり、その炭化水素鎖中に分岐鎖を有していてもよく、かつその炭化水素鎖の両末端に水酸基を有するものである。具体的な上述の（Ａ）２官能（メタ）アクリレートとして、１，３−ブタンジオールジ（メタ）アクリレート、２−エチル−２−ブチルプロパンジオールジアクリレート、１，４−ブタンジオールジ（メタ）アクリレート、ネオペンチルグリコールジ（メタ）アクリレート、１，６−ヘキサンジオールジ（メタ）アクリレート、３−メチル−１，５−ペンタンジオールジ（メタ）アクリレート、１，９−ノナンジオールジ（メタ）アクリレート、２，４−ジエチル−１，５−ペンタンジオールジ（メタ）アクリレート、２−メチル−１，８−オクタンジオールジ（メタ）アクリレート、１，１０−デカンジオールジ（メタ）アクリレート、２−エチル−２−ブチルプロパンジオールジ（メタ）アクリレート等が挙げられ、これらから単独又は複数種類を選び使用することができる。これらの２官能（メタ）アクリレートは、硬化物の接着強度及び耐熱性を損なわないためには、主鎖炭化水素の炭素数は３〜１５である必要がある。また、その添加量は０．ｌ〜２０重量％であることが好ましく、さらには０．５〜１０重量％が好ましい。
【００１５】
本発明の（Ｂ）単官能アルキル（メタ）アクリレートは、光硬化性シール剤組成物の柔軟性及び硬化性を高める目的で使用される。具体的には、メチル（メタ）アクリレート、エチル（メタ）アクリレート、ブチル（メタ）アクリレート、イソブチル（メタ）アクリレート、ｔ−ブチル（メタ）アクリレート、２−エチルヘキシル（メタ）アクリレート、イソアミル（メタ）アクリレート、イソオクチル（メタ）アクリレート、イソノニル（メタ）アクリレート、イソデシル（メタ）アクリレート、トリデシル（メタ）アクリレート、ラウリル（メタ）アクリレート、イソミリスチル（メタ）アクリレート、セチル（メタ）アクリレート、ステアリル（メタ）アクリレート、イソステアリル（メタ）アクリレートなどが挙げられる。これらは、硬化物の柔軟性が目的に合うよう、１種類又は複数種類を合わせて使用することができる。
【００１６】
ここで、単官能アルキル（メタ）アクリレートとは、（メタ）アクリル酸と直鎖アルキル骨格を持った１価のアルコールとのエステル化物であり、その１価アルコールは直鎖アルキル骨格中に分岐鎖を有していてもよい構造である。
【００１７】
なお、（Ｂ）成分の上記アルキル基の炭素数が小さくなりすぎると、硬化物の柔軟性が低下したり、表面の粘着性が増加するなどしてシール剤としての使用が困難となり、炭素数が大きくなりすぎると硬化性が悪くなり生産性が低下する。硬化物に適度な柔軟性および硬化性を与えるために、炭素数６〜２０のアルキル基を持つ単官能（メタ）アクリレートが好ましく、さらに炭素数８〜１８のものがより好ましい。また、その添加量は４０〜８０重量％であることが好ましく、さらには５０〜７０重量％が好ましい。添加量が４０重量％以下であると硬化物が硬くなり過ぎ、８０重量％以上であると高温環境下での使用時に軟らかくなり過ぎ、シール性が低下してしまう。
【００１８】
本発明の（Ｃ）スチレン−イソブチレンブロック共重合体は、光硬化性シール剤組成物に耐透湿性と可撓性を与える目的で使用される。（Ｃ）成分はスチレン単量体からなるポリスチレンブロックとイソブチレン単量体からなるポリイソブチレンブロックをもったブロック共重合体であればよいが、トリブロック構造のスチレン−イソブチレン−スチレントリブロック共重合体がより好ましい。本発明においては、該重合体のスチレンブロック含量が１０〜４０重量％であるものが好ましいが、より好ましくは１５〜３５重量％のものである。（Ｃ）成分の添加量は１０〜５０重量％であることが好ましく、さらには２０〜４０重量％が好ましい。添加量が１０重量％未満であると、組成物に十分な耐透湿性を付与することができず、５０重量％を超えると、（Ａ）及び（Ｂ）成分中に十分に相溶あるいは分散させることができない。なおトリブロック共重合体の市販品としては、ＳＩＢＳＴＡＲ０７２Ｔ、ＳＩＢＳＴＡＲ１０２Ｔ（株式会社カネカ製）などがある。
【００１９】
上述の（Ａ）２官能（メタ）アクリレート、（Ｂ）単官能アルキル（メタ）アクリレート及び（Ｃ）スチレン−イソブチレンブロック共重合体を組み合わせることにより、光硬化性シール剤組成物の硬化物は優れた弾性的要素を有することができ、これによりＣＩＰＧ用途における高いシール性を発現させられる。なお、それぞれの配合量は上記に記載した量から大きく外れると、必要とされる弾性的要素を得ることができない。
【００２０】
本発明の（Ｄ）光重合開始剤は、光硬化性シール剤組成物を硬化させる目的で使用される。（Ｄ）成分は光照射によってラジカルを発生させる開始剤であれば特に限定されず、公知のものを使用することができる。例えば、ジメトキシアセトフェノン、１−ヒドロキシシクロヘキシルフェニルケトン、ジエトキシアセトフェノン、アセトフェノン、プロピオフェノン、ベンゾフェノン、キサントール、フルオレイン、ベンズアルデヒド、アンスラキノン、トリフェニルアミン、２，２−ジメトキシ−１，２−ジフェニルエタン−１−オン、カルバゾール、２−ヒドロキシ−２−メチルフェニルプロパン−１−オン、１−［４−（２−ヒドロキシエトキシ）フェニル］−２−ヒドロキシ−２−メチル−１−プロパン−１−オン、２−ヒドロキシ−１−｛４−［４−（２−ヒドロキシ−２−メチルプロピオニル）ベンジル］フェニル｝−２−メチルプロパン−１−オン、２−ベンジル−２−ジメチルアミノ−１−（４−モルフォリノフェニル）−１−ブタノン、ビス（２，４，６−トリメチルベンゾイル）フェニルフォスフィンオキサイド、２，４，６−トリメチルベンゾイルジフェニルフォスフィンオキサイド、２−ヒドロキシ−２−メチル−１−［４−（１−メチルビニル）フェニル］プロパノンオリゴマー、３−メチルアセトフェノン、４−メチルアセトフェノン、３−ペンチルアセトフェノン、４−メトキシアセトフェノン、３−ブロモアセトフェノン、ｐ−ジアセチルベンゼン、３−メトキシベンゾフェノン、４−アリルアセトフェノン、４−メチルベンゾフェノン、４−クロロ−４−ベンジルベンゾフェノン、３−クロロキサントーン、３，９−ジクロロキサントーン、３−クロロ−８−ノニルキサントーン、ベンゾイル、ベンゾインメチルエーテル、ベンゾインブチルエーテル、ビス（４−ジメチルアミノフェニル）ケトン、ベンジルメトキシケタール、２−クロロチオキサトーンなどが挙げられる。なお、添加量は０．１〜１０重量％の範囲が好ましいが、０．１〜５重量％の範囲とすることがより好ましい。
【００２１】
本発明の（Ｅ）シリカ粉は、硬化前の液状組成物に揺変性を与えるために使用される。部材上で光硬化性シール剤組成物を硬化させてシール層を形成するためには、一定以上の高さで塗布し硬化するまで形状を維持する必要があるため、組成物に揺変性を付与する目的でシリカ粉を添加しこれを実現する。このシリカ粉としては、平均一次粒子径が１〜１００ｎｍ、好ましくは５〜５０ｎｍの微粉末シリカで、表面処理を施されたもの、表面処理を施されていないものどちらでも使用が可能である。表面処理が施されたものとして具体的には、四塩化硅素を酸水素焔中で加水分解させる際に、塩化チタニウム、塩化アルミニウム、塩化鉄等の塩化物を併存させたアルミナ含有シリカ、酸化チタン含有シリカ、酸化鉄含有シリカ等の微粉末シリカを挙げることができるが、特に親水性微粉末シリカの表面を疎水処理したものが好ましい。疎水性微粉末シリカは、通常の親水性微粉末シリカの表面をｎ−オクチルトリアルコキシシラン等疎水基を有するアルキル、アリール、アラルキル系シランカップリング剤、ジメチルジクロロシラン、ヘキサメチルジシラザン等のシリル化剤、末端に水酸基を有するポリジメチルシロキサン等、或いはステアリルアルコールのような高級アルコール、ステアリン酸のような高級脂肪酸で処理して得られるものである。この微粉末シリカは１種単独で或いは２種以上を混合して用いても構わない。なお、添加量は０．ｌ〜３０重量％であることが好ましく、さらには１．０〜１５重量％が好ましい。
【００２２】
シリカ粉の他の無機充填剤、例えば炭酸カルシウムやカーボンブラックでは、本発明における（Ａ）及び（Ｂ）成分とのなじみが悪く、（Ａ）及び（Ｂ）成分中に十分に分散しないため揺変性を発現することができない。なお、本発明の硬化性組成物は光照射によって硬化を実現するため、シリカ粉の使用に当たっては極度に隠蔽性の高いものを選ぶと硬化性に支障を及ぼす可能性がある。
【００２３】
本発明光硬化性シール剤組成物には、（Ａ）から（Ｅ）成分の他に、必要に応じて別の成分を添加することができる。添加する成分を例示すると、安定剤、着色剤、熱重合開始剤、密着付与剤、老化防止剤、分散助剤などを挙げることができる。
【００２４】
本発明光硬化性シール剤組成物の接着性を向上させるため、特に密着助剤を添加することが好ましい。密着助剤としては、シランカップリング剤、チタンカップリング剤等が適用できるが、組成物の保存安定性、相溶性等からシランカップリング剤が好ましい。具体的には、分子中にエポキシ基、（メタ）アクリル基、ビニル基、カルバメート基から選ばれる少なくとも１個の官能基と、ケイ素原子結合ヒドロキシル基を有するシランカップリング剤が好ましい。
【００２５】
本発明の光硬化性シール剤付き部材およびシール剤付きハードディスクドライブ筐体用部材は、前記シール剤組成物を部材上に塗布した後、光照射することによって硬化させて形成される。塗布は任意の方法で行うことができ、光源には、高圧水銀ランプ、超高圧水銀ランプ、メタルハライドランプ、水銀キセノンランプ、キセノンランプ、ＬＥＤなどを使用することができる。なお、照射雰囲気温度は通常１０〜２００℃の範囲で、照射光の波長は（Ｄ）光重合開始剤の吸収波長帯である。
【実施例】
【００２６】
以下、本発明を実施例によって具体的に説明するが、本発明はこれらの例により限定されるものではない。なお、シール剤組成物の評価内容は硬化物の耐透湿性として水蒸気透過係数及び弾性的要素として伸び率の２項目である。水蒸気透過係数の数値は小さいほど耐透湿性に優れており、０〜２０ｇ／ｍ２・２４ｈ・ａｔｍの範囲にあることが好ましい。伸び率の数値は大きいほどシール時の追従性に優れており、９０重量％以上であることが好ましい。なお、伸び率及び水蒸気透過係数は以下の方法により測定した。
【００２７】
［伸び率］
硬化させる前の本発明光硬化性シール剤組成物を厚さ１ｍｍの均質な膜状に形成し、これに高圧水銀ランプを使用して３０００ｍＪ／ｃｍ２の光を片面ずつそれぞれ両面に照射することにより硬化させ、シート状硬化物を得た。これをＪＩＳ  Ｋ  ６２５１に規定された３号形ダンベルにより打ち抜き、ダンベル形状の引張試験用試験片を作成した。この試験片を用い、万能引張試験機によりＪＩＳ  Ｋ  ６２５１号に規定された引張試験を実施することで本発明シール剤組成物の硬化物の切断時伸び（伸び率）について測定した。なお、万能引張試験機の引張速度は毎分５００ｍｍとし、伸びた部位の測定にはＪＩＳ  Ｂ  ７５０３により規定されたノギス、又は同等以上の性能のノギスにより測定した。なお、伸び率の値は試験を３回実施したときの中央値を採用した。
【００２８】
［水蒸気透過係数］
硬化させる前の本発明光硬化性シール剤組成物を厚さ０．５ｍｍの均質な膜状に形成し、これに高圧水銀ランプを使用して３０００ｍＪ／ｃｍ２の光を片面ずつそれぞれ両面に照射することにより硬化させ、シート状硬化物を得た。このシートを１５．２ｃｍ２の円形になるよう切り抜き試験片とし、差圧式蒸気透過率測定装置（ＧＴＲ−３０ＸＡ３Ｂ、ＧＴＲテック社製）にて水蒸気透過係数の測定を実施した。     
【００２９】
［実施例１］
（Ａ）成分として２−エチル−２−ブチルプロパンジオールジアクリレート、（Ｂ）成分としてイソノニルアクリレート、（Ｃ）成分としてトリブロック構造のスチレン−イソブチレン−スチレン共重合体（スチレン含量２３重量％：商品名ＳＩＢＳＴＡＲ  ０７２Ｔ  株式会社カネカ製）、（Ｄ）成分として２−ヒドロキシ−２−メチル−１−〔４−（１−メチルビニル）フェニル〕プロパンのオリゴマー（商品名 ＥＳＡＣＵＲＥ ＫＩＰ １５０ Ｌａｍｂｅｒｔｉ社製）、（Ｅ）成分として表面無処理ヒュームドシリカ（商品名アエロジル２００  日本アエロジル株式会社製）を用いた。（Ａ）（Ｂ）（Ｃ）（Ｄ）成分を６０℃に加温しながら撹拌して均一な液体を得た後、プラネタリーミキサーで（Ｅ）成分を混合して、シール剤組成物を得た。それぞれの配合量は表１に重量部により示した。高圧水銀ランプを用いて３０００ｍＪ／ｃｍ２の光を片面ずつそれぞれ照射して硬化物を作成し、水蒸気透過係数および伸び率を測定したところ、表１に示すようにいずれも良好な結果を得た。
【００３０】
［実施例２］
（Ａ）成分として主鎖骨格の炭素数が５で側鎖を持つ２官能アクリレート（２，４−ジエチル−１，５−ペンタンジオールジアクリレート）を用いた他は、実施例１と同様の手順でシール剤組成物を得た。実施例１と同様に硬化物を作成し測定したところ、表１に示すように水蒸気透過係数および伸び率いずれも良好な結果を得た。
【００３１】
［実施例３］
（Ａ）成分として主鎖骨格の炭素数が１２の２官能アクリレート（１，１２−ドデカンジオールジアクリレート）を用いた他は、実施例１と同様の手順でシール剤組成物を得た。実施例１と同様に硬化物を作成し測定したところ、表１に示すように水蒸気透過係数および伸び率いずれも良好な結果を得た。
【００３２】
［実施例４］
（Ｂ）成分としてイソオクチルアクリレートとイソステアリルアクリレートの混合物を用いた他は、実施例１と同様の手順でシール剤組成物を得た。実施例１と同様に硬化物を作成し測定したところ、表１に示すように水蒸気透過係数および伸び率いずれも良好な結果を得た。
【００３３】
［実施例５］
（Ｃ）成分としてトリブロック構造のスチレン−イソブチレン−スチレンブロック共重合体（スチレン含量１５重量％：ＳＩＢＳＴＡＲ  １０２Ｔ  株式会社カネカ製）を用いた他は、実施例１と同様の手順でシール剤組成物を得た。実施例１と同様に硬化物を作成し測定したところ、表１に示すように水蒸気透過係数および伸び率いずれも良好な結果を得た。
【００３４】
［実施例６］
（Ｃ）成分としてジブロック構造のスチレン−イソブチレンブロック共重合体（スチレン含量２０重量％、数平均分子量約３０，０００）を用いた他は、実施例１と同様の手順でシール剤組成物を得た。実施例１と同様に硬化物を作成し測定したところ、表１に示すように水蒸気透過係数および伸び率いずれも良好な結果を得た。
【００３５】
［比較例１］
（Ａ）成分を使用しない他は、実施例１と同様の手順でシール剤組成物を得た。実施例１と同様に硬化物を作成しようとしたが、硬化性が不十分であり硬化膜を形成することができなかったため測定できなかった。
【００３６】
［比較例２］
（Ａ）成分に代えてトリメチロールプロパントリアクリレートを用いた他は、実施例１と同様の手順でシール剤組成物を得た。実施例１と同様に硬化物を作成し測定したところ、伸び率及び水蒸気透過係数ともに満足のいくものではなかった。
【００３７】
［比較例３］
（Ａ）成分に代えて１，２１‐ヘニコサンジオールジアクリレートを用いた他は、実施例１と同様の手順でシール剤組成物を得た。実施例１と同様に硬化物を作成し測定したところ、伸び率及び水蒸気透過係数ともに満足のいくものではなかった。
【００３８】
［比較例４］
（Ａ）成分に代えてＰＯ変性ビスフェノールＡジアクリレートを用いた他は、実施例１と同様の手順でシール剤組成物を得た。実施例１と同様に硬化物を作成し測定したところ、伸び率及び水蒸気透過係数ともに満足のいくものではなかった。
【００３９】
［比較例５］
（Ｂ）成分に代えてパラクミルフェノキシエチレングリコールアクリレートを用いた他は、実施例１と同様の手順でシール剤組成物を調整したところ、組成物は均一な液体とならず、シール剤を得ることができなかった。
【００４０】
［比較例６］
（Ｂ）成分に代えてイソボルニルアクリレートを用いた他は、実施例１と同様の手順でシール剤組成物を得た。実施例１と同様に硬化物を作成し測定したところ、硬化物が非常に硬くなってしまい、試験片を作成することができず測定できなかった。
【００４１】
［比較例７］
（Ｂ）成分に代えてエイコサニルアクリレートを用いた他は、実施例１と同様の手順でシール剤組成物を得た。実施例１と同様に硬化物を作成し測定したところ、伸び率及び水蒸気透過係数ともに満足のいくものではなかった。
【００４２】
［比較例８］
（Ｃ）成分に代えてメタクリロイル化液状ポリイソプレン（ＵＣ−２０３  株式会社クラレ製）を用いた他は、実施例１と同様の手順でシール剤組成物を得た。実施例１と同様に硬化物を作成し測定したところ、表１に示すように水蒸気透過係数については良好な結果を得たものの伸び率は小さく、ＣＩＰＧシール剤として使用できるものではなかった。
【００４３】
［比較例９］
（Ｃ）成分に代えてスチレン−エチレン／ブチレン−スチレンブロック共重合体（クレイトンＧ１７２６  クレイトンポリマー社製）を用いた他は、実施例１と同様の手順でシール剤組成物を得た。実施例１と同様に硬化物を作成し測定したところ、表１に示すように伸び率については良好な結果を得たものの、水蒸気透過係数については満足するものではなかった。
【００４４】
［比較例１０］
（Ｃ）成分に代えてスチレン−エチレン／プロピレン−スチレンブロック共重合体（セプトン２０６３  株式会社クラレ製）を用いた他は、実施例１と同様の手順でシール剤組成物を得た。実施例１と同様に硬化物を作成し測定したところ、表１に示すように伸び率については良好な結果を得たものの、水蒸気透過係数については満足するものではなかった。
【００４５】
［比較例１１］
（Ｃ）成分に代えてポリウレタンアクリレート（紫光ＵＶ−３７００Ｂ  日本合成化学工業株式会社製）を用いた他は、実施例１と同様の手順でシール剤組成物を得た。実施例１と同様に硬化物を作成し測定したところ、表１に示すように、伸び率及び水蒸気透過係数ともに満足するものではなかった。
【００４６】
【表１】
2008069302.tif 000002
【００４７】
【表２】
2008069302.tif 000003
【産業上の利用可能性】
【００４８】
本発明から得られた光硬化性シール剤組成物及び該シール剤付き部材は、その優れた耐透湿性及び弾性的要素から、ハードディスクなどの電子回路素子や電子部品を内在した電子部品ケースのシールをはじめとして、その他の耐透湿性を必要とする部材おいて耐透湿シール剤として有用である。